(57)【要約】  フィルタ付き喫煙物品（１）は、エアロゾル生成ロッド（１１）と、エアロゾル生成ロッドの下流端に配置されたフィルタ（１２）と、エアロゾル生成ロッドの下流端部及びフィルタの外周面に巻かれ、エアロゾル生成ロッド及びフィルタを接続するチップペーパー（１３）とを備え、チップペーパーは、晒パルプと、未晒パルプとを含む紙であり、未晒パルプの繊維は、１ｍｍ〜４ｍｍの長さ、２０μｍ〜７０μｍの太さを有する。
2019130446.tif 000002
【特許請求の範囲】
【請求項１】
エアロゾル生成ロッドと、  前記エアロゾル生成ロッドの下流端に配置されたフィルタと、  前記エアロゾル生成ロッドの下流端部及び前記フィルタの外周面に巻かれ、前記エアロゾル生成ロッド及び前記フィルタを接続するチップペーパーとを備え、  前記チップペーパーは、晒パルプと、未晒パルプとを含む紙であり、  前記未晒パルプの繊維は、１ｍｍ〜４ｍｍの長さ、２０μｍ〜７０μｍの太さを有するフィルタ付き喫煙物品。
【請求項２】
前記チップペーパーは、ＣＩＥＬａｂ表色系における明度Ｌ＊が７８〜９３、色度ａ＊が０．６〜２．８、色度ｂ＊が７〜１８である請求項１記載のフィルタ付き喫煙物品。
【請求項３】
前記晒パルプが木材パルプであり、前記未晒パルプが木材パルプ又は非木材パルプである請求項１又は２記載のフィルタ付き喫煙物品。
【請求項４】
前記晒パルプ及び前記未晒パルプが木材パルプである請求項１又は２記載のフィルタ付き喫煙物品。
【請求項５】
前記チップペーパーは、填料である炭酸カルシウム若しくは酸化チタンをさらに含み、不透明度が７６％以上の紙である請求項１〜４いずれか１項記載のフィルタ付き喫煙物品。
【請求項６】
前記チップペーパーは、外周側にニスが存在している請求項１〜５いずれか１項記載のフィルタ付き喫煙物品。
【請求項７】
前記チップペーパーは、２６．０Ｎ／１５ｍｍ以上の引張強度を有する請求項１〜６いずれか１項記載のフィルタ付き喫煙物品。
【発明の詳細な説明】
【技術分野】
【０００１】  本発明は、フィルタ付き喫煙物品に関する。
【背景技術】
【０００２】  フィルタ付き喫煙物品、例えば通常のフィルタ付きシガレットは、酢酸セルロース繊維又はパルプを含む不織布を束ねたり折り畳んだりして成形したフィルタ材をフィルタラッパーで包んでロッド状に成形したフィルタと、乾燥たばこ葉をシガレットペーパーで包んでロッド状に成形したシガレットロッドとを、端と端とで隣り合わせた状態で、チップペーパーでフィルタとシガレットロッドの両方を接着するように全周にわたって巻くことで一体化したものである。その際、チップペーパーは、シガレットロッドのフィルタ側端部及びフィルタに巻かれ、シガレットロッドとフィルタとを接続している。【０００３】  チップペーパーは口に咥える部位であり、フィルタ付きシガレットの嗜好性に関連する部位の１つであることから、一般的に清潔感をもたらす白さが重要視されてきた。そのため、白色のチップペーパー原紙に加飾してチップペーパーを製造する技術が検討されてきた。このような白色のチップペーパー原紙への加飾には、グラビア印刷、ホログラム印刷、箔印刷等があり、当該原紙の白さを活かしたデザインとすることによってフィルタ付きシガレットに嗜好性を付与するとともに、製品の差別化を図ってきた（例えば特許文献１、２）。【０００４】  一方、白い原紙をベースに天然感を訴求するデザインも存在しており、わかりやすい例としてはコルク印刷が挙げられる（例えば特許文献３）。
【先行技術文献】
【特許文献】
【０００５】
【特許文献１】国際公開第２０１５／１７７９０７号
【特許文献２】特表２０１６−５０８３７７号公報
【特許文献３】特許第４１９１２７３号公報
【発明の概要】
【発明が解決しようとする課題】
【０００６】  白色のチップペーパー以外に、フィルタ付きシガレットに嗜好性を付与するのに効果的なチップペーパーは、例えば清潔感、天然感のある外観を有するチップペーパーである。コルク印刷は現在広く一般に使用されているデザインではあるが、あくまでも模倣にすぎず人工的な感じは否めない。より風合いを良くしようとコルク印刷以外のデザインを追求しても、グラビアシリンダに刻まれた一見不規則だが実は規則的な模様の繰り返しで作成された模様にすぎず、これまでの白い原紙と印刷の組み合わせでは天然な感じ、自然な感じを醸し出すことは困難であった。【０００７】  本発明では、印刷では実現不可能であった自然な感じを醸し出す、風合いのチップペーパーを含むフィルタ付喫煙物品を提供することを課題とする。
【課題を解決するための手段】
【０００８】  本発明によると、エアロゾル生成ロッドと、エアロゾル生成ロッドの下流端に配置されたフィルタと、エアロゾル生成ロッドの下流端部及びフィルタの外周面に巻かれ、エアロゾル生成ロッド及びフィルタを接続するチップペーパーとを備え、チップペーパーは、晒パルプと、未晒パルプとを含む紙であり、未晒パルプの繊維は、１ｍｍ〜４ｍｍの長さ、２０μｍ〜７０μｍの太さを有するフィルタ付き喫煙物品が提供される。【０００９】  喫煙物品としては、シガレット以外にも、シガレットロッドを含むエアロゾル生成ロッドの先端を燃焼させて煙を生成するシガーやシガリロのような喫煙物品もある。また、喫煙物品はシガレットロッドを含むエアロゾル生成ロッドが燃焼を伴わずに加熱することで香味成分を生成させる形態も含む。燃焼を伴わずに加熱する方式には、電気抵抗、ＩＨ、化学変化、又は相変化による加熱方式等がある。【００１０】  上述したようにエアロゾル生成ロッドは、乾燥たばこ葉をシガレットペーパーで包んでロッド状に成形したシガレットロッドを含む。それ以外にも、乾燥たばこ葉をたばこシートで包んだものや、たばこ葉以外の基材にグリセリン等のエアロゾル源と香味成分とを含浸させ、当該基材を紙で包んでロッド状にしたもの等を含む。いずれの形態においても、エアロゾル生成ロッドは略円柱状であり、一方の端部にフィルタを突合わせ、チップペーパーで巻装して接続される。
【発明の効果】
【００１１】  本発明によれば、フィルタ付き喫煙物品に天然感及び嗜好性を付与することができる。
【図面の簡単な説明】
【００１２】
【図１】図１は、第１の実施形態に係るフィルタ付きシガレットの概略斜視図である。
【図２】図２は、図１のII−II線に沿った断面を拡大して示す概略断面図である。
【図３】図３は、第２の実施形態に係るフィルタ付きシガレットの一部を拡大して示す概略断面図である。
【発明を実施するための形態】
【００１３】  以下に、図面を参照しながら、いくつかの実施形態について説明する。実施形態を通して同一の構成には同一の符号を付すものとし、重複する説明は省略する。また、各図は実施形態の理解を促すための模式図であり、その形状や寸法、比などは実際と異なる個所がある。本明細書において、「上流」及び「下流」の用語を適宜用いるが、これらはフィルタ付き喫煙物品を喫煙したときの主流煙の流れる方向を基準としている。
【００１４】  以下の実施形態では、フィルタ付き喫煙物品の一例としてフィルタ付きシガレットについて説明する。
【００１５】  （第１の実施形態）    図１は、第１の実施形態に係るフィルタ付きシガレット１の概略斜視図である。図２は、図１のII−II線に沿った断面を拡大して示す概略断面図である。フィルタ付きシガレット１は、エアロゾル生成ロッド１１と、フィルタ１２と、チップペーパー１３とを備えている。
【００１６】  エアロゾル生成ロッド１１は、例えば乾燥たばこ葉からなるたばこ刻み１１１と、たばこ刻み１１１の周囲を巻装するシガレットペーパー１１２とから構成され、略円柱状である。シガレットペーパー１１２は、例えば通気性を有する紙である。
【００１７】  フィルタ１２は、エアロゾル生成ロッド１１の下流端に配置されている。フィルタ１２は、エアロゾル生成ロッド１１と、同一又は略同一の直径を有している。フィルタ１２は、フィルタ材１２１と、フィルタ材１２１の周囲を巻装するフィルタラッパー１２２からなる。フィルタ１２は、単一のフィルタ材からなる、いわゆるプレーンフィルタ構造を有する。
【００１８】  フィルタ材１２１は、例えばセルロースアセテート繊維、又はパルプの不織布を束ねたり、折畳んだりして成形したものから構成されている。
【００１９】  フィルタラッパー１２２は、例えば坪量１５ｇｓｍ〜１００ｇｓｍ、厚さ３０μｍ〜１００μｍの紙である。このような紙の通気度は０Ｃ．Ｕ．〜３００００Ｃ．Ｕ．である。通気度は、ＩＳＯ  ２９６５：２００９に準拠して測定される値であり、紙の両面の差圧が１ｋＰａのときに、１分ごとに面積１ｃｍ２を通過する気体の流量（ｃｍ３）で表される。１コレスタ単位（１Ｃ．Ｕ．）は、１ｋＰａ下においてｃｍ３／（ｍｉｎ・ｃｍ２）である。
【００２０】  チップペーパー１３は、エアロゾル生成ロッド１１の下流端部及びフィルタ１２の外周面に巻かれ、エアロゾル生成ロッド１１とフィルタ１２とを接続している。チップペーパー１３は、糊等の接着剤によって、エアロゾル生成ロッド１１とフィルタ１２とを接着している。また、チップペーパー１３は、晒パルプと未晒パルプとを含む紙である。
【００２１】  未晒パルプは、漂白していない有色のパルプである。未晒パルプの繊維は、１ｍｍ〜４ｍｍの長さ、２０μｍ〜７０μｍの太さを有し、好ましくは２ｍｍ〜４ｍｍの長さ、３０μｍ〜７０μｍの太さを有する。チップペーパー１３に含まれる未晒パルプの繊維が、１ｍｍ〜４ｍｍの長さ、２０μｍ〜７０μｍの太さを有する場合、喫煙者は、チップペーパー１３の外周側表面に未晒パルプが存在していることを視認できる。それ故、１ｍｍ〜４ｍｍの長さ、２０μｍ〜７０μｍの太さを有する未晒パルプの繊維を含むチップペーパー１３を備えるフィルタ付きシガレット１は、喫煙者に天然感を視認させることができる。
【００２２】  チップペーパー１３に含まれる未晒パルプの繊維の長さ及び太さは、チップペーパー１３の表面をマイクロスコープを用いて１００倍以下の倍率で観察し、５０本程度の目視可能な有色繊維の太さと長さを付属のスケールで測定した。
【００２３】  チップペーパー１３に含まれる未晒パルプの割合は、例えば１重量％以上９０重量％以下であることが好ましく、より好ましくは５重量％以上８６重量％未満、さらに好ましくは５重量％以上６０重量％以下である。実施形態に用いるチップペーパー１３は晒パルプと共に未晒パルプを含むため、晒パルプのみからなるチップペーパーに比べて、製造時の漂白剤の使用を低減でき、環境への負荷も軽減できる。
【００２４】  晒パルプは、酸化剤、還元剤等の漂白剤を用いて漂白したパルプである。晒パルプの繊維の長さや太さは、未晒パルプの長さ及び太さと同じであってもよく、異なっていてもよく、特に限定されるものではない。
【００２５】  また、チップペーパー１３は、ＣＩＥＬａｂ表色系における明度Ｌ＊が７８〜９３、色度ａ＊が０．６〜２．８、色度ｂ＊が７〜１８であることが好ましい。チップペーパー１３のＣＩＥＬａｂ表色系における明度Ｌ＊、色度ａ＊、色度ｂ＊は、分光光度計（Ｘ−Ｒｉｔｅ社製、品名ＳｐｅｃｔｒｏＥｙｅ）を用いて計測できる。より好ましいチップペーパー１３のＣＩＥＬａｂ表色系は、明度Ｌ＊が８０〜９２．５、色度ａ＊が０．７〜１．６、色度ｂ＊が８〜１３である。チップペーパー１３のＣＩＥＬａｂ表色系の明度Ｌ＊、色度ａ＊、色度ｂ＊は、晒パルプと未晒パルプの種類、未晒パルプの含有量を調節することによって制御できる。なお、チップペーパーのＣＩＥＬａｂ表色系における明度Ｌ＊が７８〜９３、色度ａ＊が０．６〜２．８、色度ｂ＊が７〜１８の範囲内であっても、そのチップペーパーが１ｍｍ〜４ｍｍの長さ、２０μｍ〜７０μｍの太さを有する未晒パルプの繊維を含んでいない場合、そのチップペーパーは単なる色つきの紙となってしまう。そのため、当該チップペーパーを含むフィルタ付きシガレットは、喫煙者に天然感を視認させることが困難である。
【００２６】  晒パルプは、木材パルプを用いることができる。未晒パルプは、木材パルプ又は非木材パルプを用いることができる。
【００２７】  木材パルプの原料となる木材の種類は、特に限定されるものではないが、スギ、ヒノキ、マツ、モミ、トウヒのような針葉樹、ユーカリ、ブナ、ナラ、ポプラのような広葉樹が好ましい。
【００２８】  木材パルプは、例えば上述した木材を用いて、クラフト法のような化学処理の蒸解工程にて原料の木材から不純物やリグニンを除去し、次いで漂白工程、洗浄工程を行なうことにより製造することができる。このようなクラフト法により製造した木材パルプは、クラフトパルプや化学パルプとも呼ばれ、高い柔軟性を有すること、不純物が少ないことから、晒パルプとして用いることが好ましい。
【００２９】  また木材パルプは、例えば上述したような木材を用いて、蒸解工程にて原料の木材から不純物やリグニンを除去し、次いで漂白工程を短時間行なうか又は全く行わずに、洗浄工程を行なうことにより製造することもできる。このようにして製造した木材パルプは、上述した長さや太さの繊維を有することから、未晒パルプとして用いることができる。
【００３０】  未晒パルプは、例えば非木材パルプを含んでもよい。非木材パルプの原料となる非木材の種類は、特に限定されるものではないが、アサ、ケナフ、アマ、稲わら、麦わら等が好ましい。
【００３１】  非木材パルプには上述したような好適な長さや太さを有する繊維以外に、好適な長さや太さを超える繊維、斑点状の塊等が多く含まれる場合がある。このような好ましくない繊維や塊を含むチップペーパーは、当該繊維や塊が外観上異物として認識されやすく、当該チップペーパーを備えるフィルタ付きシガレットは、高い嗜好性が損なわれる虞がある。それゆえ未晒パルプは非木材パルプを含んでもよいが、木材パルプを多く含むことが好ましく、木材パルプであることがさらに好ましい。
【００３２】  チップペーパー１３は、填料である炭酸カルシウム若しくは酸化チタンをさらに含み、不透明度が７６％以上の紙であってもよい。不透明度７６％以上のチップペーパー１３は、例えば２０重量％以上の炭酸カルシウムを含有させることによって得られる。不透明度７６％以上のチップペーパー１３は、表面に印刷した文字や図形が裏面に透け難いため、好ましい。
【００３３】  填料は、例えば紙に配合する鉱物質の粉末であり、無機又は有機の合成物を含む。填料は、炭酸カルシウムの他に、酸化チタン、焼成カオリン、カオリン、タルク、酸性白土、水酸化アルミニウム、又は合成シリカ等を含む。チップペーパー１３は、炭酸カルシウム、酸化チタンの他に別の填料を１つ以上含んでいてもよい。チップペーパー１３は、上述したような填料を含むことによって、チップペーパーの未晒パルプの繊維を視認し得る外観性を損なうことなく、当該チップペーパーに難燃性を付与することができる。例えば、チップペーパー１３にカオリン、水酸化アルミニウムを含ませることによって、当該チップペーパーに難燃性を付与することができる。
【００３４】  また、木材パルプと、填料である炭酸カルシウムと、湿潤紙力増強剤とを含むベースウエッブ表面に、疎水性コート剤層を形成したチップペーパーは、優れた耐水性を付与することができる。
【００３５】  湿潤紙力増強剤としては、ポリアミドエピクロロヒドリン（ＰＡＥ）、ポリエチレンイミン、エポキシ化ポリアミド、ポリアクリルアミド等が挙げられる。
【００３６】  疎水性コート剤としては、ニトロセルロース（ＮＣ）、グラビア印刷に適した顔料を含む有色の疎水性インキ等が挙げられる。
【００３７】  チップペーパー１３は、例えば２６．０Ｎ／１５ｍｍ以上の引張強度をさらに有することが好ましい。２６．０Ｎ／１５ｍｍ以上の引張強度を有するチップペーパー１３は、シガレットの高速製造において要求される十分な強度を確保することができる。このため、シガレットを高速で製造する際、各装置を移動する間にチップペーパーが傷んだり、破れたりすることを防止又は低減することができる。
【００３８】  チップペーパー１３は、表面が粗い場合、その表面上に印刷した文字や図柄がかすれやすくなるものの、かすれた文字や図柄によって天然な感じが増加し得る。他方、表面が滑らかなチップペーパーは、天然感を損なうことなく、その表面上に明瞭な文字や図柄を印刷できる。このため、チップペーパー１３は５ｓｅｃ以上３００ｓｅｃ以下の広い範囲の平滑度を有することができる。なお、チップペーパー１３に印刷する場合には、環境対応型インク、例えば植物油インクを用いることができる。
【００３９】  上述したチップペーパーは、例えば次のような方法により製造することができる。
【００４０】  最初に、晒パルプとして針葉樹であるトウヒと広葉樹であるポプラ、未晒パルプとしてマツを用意する。所望割合の晒パルプと未晒パルプをパルパーに投入し、これらパルプを離解させる。次いで、離解したパルプをリファイナへ移し、リファイナにて叩解する。別途、填料として炭酸カルシウム、製造助剤として凝集剤を用意し、これらを叩解したパルプと混合させる。なお、晒パルプと、未晒パルプとを複数のパルパーを用いてそれぞれ単独に離解し、リファイナで叩解し、ミキシングボックスにて、それぞれ叩解した晒パルプ及び未晒パルプ、填料、製造助剤を混合させてもよい。
【００４１】  次に、当該混合したパルプを用いて長網抄紙機、円網抄紙機、円短複合抄紙機等による抄紙工程の中で、地合いを整え均一化してチップペーパーを製造する。なお、抄紙工程の際に、アルキルケテンダイマー（ＡＫＤ）のような滲み防止剤を添加してチップペーパーの印刷具合の調整を行なったり、湿潤紙力剤を添加しチップペーパーに耐水性を付与したりすることもできる。
【００４２】  （第２の実施形態）    図３は、第２の実施形態に係るフィルタ付きシガレット２の一部を拡大して示す概略断面図である。第２の実施形態に係るフィルタ付きシガレット２は、チップペーパー１３の外周側にニス１４が存在していること以外は、第１の実施形態に係るフィルタ付きシガレット１と同様の構成を有する。
【００４３】  ニス１４は、チップペーパー１３に染み込んでおり、チップペーパー１３内部にも存在している。ニスとしては、例えばニトロセルロース、エチルセルロース、カルボキシメチルセルロース等を用いてもよい。
【００４４】  フィルタ付きシガレット２は、チップペーパー１３の外周側にニス１４が存在しているため、第１の実施形態について述べた効果に加え、チップペーパー１３に含まれる未晒パルプ由来のリグニンやその他の不純物による喫味の低下を抑制又は防止できる。また、フィルタ付きシガレット２は、チップペーパー１３の外周側にニス１４が存在しているため、フィルタ付きシガレット２を喫煙した際のチップペーパー１３のリップリリース性を向上できる。
【００４５】  なお、以上説明した各実施形態に係るフィルタ付きシガレットは他の構成を備えていてもよい。例えば、チップペーパーを貫通してフィルタにまで至る複数の孔（ベンチレーション孔）を備えていてもよい。このような、ペンチレーション孔は、外部からフィルタ内に空気を供給する役割を果たす。
【００４６】  また、フィルタ形状はデュアルフィルタ、トリプルフィルタ等を問わない。
【００４７】  以下、本発明の実施例を詳細に説明する。
【００４８】  （実施例１〜８及び比較例１、２）  晒パルプ及び未晒パルプを下記表１に示す割合で配合した実施例１〜８にチップペーパーを準備した。なお、未晒パルプは１ｍｍ〜４ｍｍの長さ、２０μｍ〜７０μｍの太さの繊維を有する。
【００４９】  また、未晒パルプを含まない晒パルプのみで構成した、いわゆる白色のチップペーパーを比較例１のチップペーパーとして準備した。
【００５０】  さらに、比較例１の白色のチップペーパーの表面上にコルク印刷を施した比較例２のチップペーパーを準備した。なお、コルク印刷は、天然コルクを模した模様をグラビア印刷したものであり、広く一般的にシガレットに使用されているものである。
【００５１】  実施例１〜８及び比較例１、２のチップペーパーのＣＩＥＬａｂ表色系の明度Ｌ＊、色度ａ＊、色度ｂ＊を分光光度計（Ｘ−Ｒｉｔｅ社製、品名ＳｐｅｃｔｒｏＥｙｅ）を用いて計測した。計測は、光源Ｄ６５、光源フィルタなし、視野角２°の条件下、ＩＳＯ白色度９２％の紙の上に試料１枚を置き、その上に分光光度計を押し当てて実施した。また、１回毎にチップペーパーの箇所を変えて５点計測し、５点の平均値を算出した。その結果を下記表１に示す。
【００５２】  次に、実施例１〜５及び比較例１のチップペーパーを用いて、図２に示す構成のフィルタ付きシガレットを製造した。
【００５３】  また、実施例６〜８及び比較例２のチップペーパーの外周面にニトロセルロースからなるニスをグラビア印刷した後、これらのチップペーパーを用いて、図３に示すような構成のフィルタ付きシガレットを製造した。
【００５４】  実施例１〜８及び比較例１、２のチップペーパーを備えたフィルタ付きシガレットを、それぞれ２０本ずつ製造し、温度２２℃、相対湿度６０％の環境下で１０日間蔵置した。
【００５５】  実施例１〜８及び比較例１、２のフィルタ付きシガレットについて、以下に説明する評価（１）〜（４）を行った。
【００５６】  ＜評価（１）：外観（未晒パルプの繊維の視認性）に関する官能評価＞  未晒パルプの繊維の視認性に関する官能評価は、実施例１〜８及び比較例１、２のチップペーパーを備えたフィルタ付きシガレットを、白紙を敷いたテーブル上に置き、２０名のパネルによる目視にて実施した。２０名のパネル全員が未晒パルプの繊維を一瞥して目視可能である場合は「Ａ」、パネル１名でも未晒パルプの繊維を一瞥して目視できない場合は「Ｂ」とした。
【００５７】  ＜評価（２）：外観（天然感）に関する官能評価＞  天然感に関する官能評価は、実施例１〜８及び比較例１、２のチップペーパーを備えたフィルタ付きシガレットを、評価（１）の官能評価と同様に、白紙を敷いたテーブル上に置き、２０名のパネルによる目視にて実施した。天然、自然を明らかに感じる場合は３点、天然、自然をやや感じる場合は２点、天然、自然を少し感じる場合は１点、天然、自然を全く感じない場合は０点として、２０名の平均点が２点より大きい（高い天然感を有する）場合は「Ａ」、１〜２点である（比較的高い天然感を有する）場合は「Ｂ」、１点未満である（低い天然感を有する）場合は「Ｃ」とした。
【００５８】  ＜評価（３）：外観（嗜好性）に関する官能評価＞  嗜好性に関する官能評価は、実施例１〜８及び比較例１、２のチップペーパーを備えたフィルタ付きシガレットを、評価（１）及び（２）の官能評価と同様に、白紙を敷いたテーブル上に置き、２０名のパネルによる目視にて実施した。喫煙したいと明らかに思う場合は３点、喫煙したいとやや思う場合は２点、喫煙したいと少し思う場合は１点、喫煙したいと全く思わない場合は０点として、２０名の平均点が２点より大きい（高い嗜好性を有する）場合は「Ａ」、１〜２点である（比較的高い嗜好性を有する）場合は「Ｂ」、１点未満である（低い嗜好性を有する）場合は「Ｃ」とした。
【００５９】  ＜評価（４）：喫味に関する官能評価＞  喫味に関する官能評価は、実施例１〜８及び比較例１、２のチップペーパーを備えたフィルタ付きシガレットを、５名のパネルが実際に喫煙することにより実施した。比較例１のチップペーパーを備えたフィルタ付きシガレットを基準にして、比較例１と比較して喫味の差がない場合は０点、比較例１と比較して喫味が僅かに劣る場合は１点、比較例１と比較して喫味がやや劣る場合は２点、比較例１と比較して喫味が明らかに劣る場合は３点として、５名の平均点が１点未満である（比較例１との喫味の差異が少ない）場合は「Ａ」、１〜２点である（比較例１との喫味の差異がややある）場合は「Ｂ」、２点より大きい（比較例１との喫味の差異が大きい）場合は「Ｃ」とした。
【００６０】  前記評価結果を下記表１に示す。【表１】
2019130446.tif 000003
【００６１】  前記表１の評価（１）の結果から明らかなように、１ｍｍ〜４ｍｍの長さ、２０μｍ〜７０μｍの太さの繊維を有する未晒パルプを１重量％以上含む、実施例１〜８のチップペーパーを備えたフィルタ付きシガレットは、未晒パルプの繊維が一瞥して目視可能であることが確認された。
【００６２】  表１の評価（２）の結果から明らかなように、１ｍｍ〜４ｍｍの長さ、２０μｍ〜７０μｍの太さの繊維を有する未晒パルプを含む、実施例１〜８のチップペーパーを備えたフィルタ付きシガレットは、未晒パルプを含まない、比較例１、２のチップペーパーを備えたフィルタ付きシガレットと比較して、パネル（例えば、喫煙者）に対して天然、自然を感じさせることが確認された。
【００６３】  表１の評価（３）の結果から明らかなように、８６重量％の未晒パルプを含む実施例５、８のチップペーパーを備えたフィルタ付きシガレットは、比較的高い嗜好性を有し、実施例１〜４、６、７及び比較例１、２のチップペーパーを備えたフィルタ付きシガレットは、より高い嗜好性を有することが確認された。なお、８６重量％を超える未晒パルプを含むチップペーパーを備えたフィルタ付きシガレットは、天然感は保たれるが、濃い色合いからパネルに古臭さや安っぽさを連想させ、嗜好性が低下してしまう虞がある。
【００６４】  表１の評価（４）の結果から明らかなように、実施例３〜５のチップペーパーを備えたフィルタ付きシガレットと比較して、外周面にニスが被覆されたチップペーパー、を備えた実施例６〜８のフィルタ付きシガレットは、それぞれ喫味が向上していることが確認された。
【００６５】  以上のように、実施例１〜８のチップペーパーを備えたフィルタ付きシガレットは、官能評価において、比較例１の白色のチップペーパー、比較例２のコルク印刷を施したチップペーパーを備えたフィルタ付きシガレットでは得られない天然感、及び嗜好性を有することが実証された。
【００６６】  上述した実施形態では、フィルタ付き喫煙物品の一例としてフィルタ付きシガレットについて説明したが、これに限らず、フィルタ付き喫煙物品は、フィルタが接続された他の喫煙物品である、例えば、シガー、シガリロ、電気加熱／化学反応熱を利用した非燃焼型喫煙物品、非加熱型喫煙物品等であってもよい。
【００６７】  なお、いくつかの実施形態について説明したが、これらの実施形態は、例示であり、発明の範囲を限定するものではない。これらの実施形態は、その他の様々な形態で実施されることができ、発明の要旨を逸脱しない範囲で、種々の変更を行うことができる。これらの実施形態およびその変形は、発明の範囲や要旨に含まれるとともに、特許請求の範囲に記載された発明とその均等の範囲に含まれる。
【符号の説明】
【００６８】  １…第１の実施形態に係るフィルタ付きシガレット  １１…エアロゾル生成ロッド  １１１…たばこ刻み  １１２…シガレットペーパー  １２…フィルタ  １２１…フィルタ材  １２２…フィルタラッパー  １３…チップペーパー  ２…第２の実施形態に係るフィルタ付きシガレット  １４…ニス
【図１】
2019130446.tif 000004
【図２】
2019130446.tif 000005
【図３】
2019130446.tif 000006
【国際調査報告】
2019130446.tif 000007
2019130446.tif 000008
2019130446.tif 000009
2019130446.tif 000010